(57)【要約】【課題】環状オレフィン系樹脂を用いた多層シュリンクフィルムにおいて、多層シートの延伸時に白化、多層シートの成形時に厚みの不安定が生じることを防止する多層シュリンクフィルムを提供する。【解決手段】表面層／中間層／裏面層の少なくとも３層以上からなる多層シュリンクフィルムにおいて、表面層及び裏面層が、環状オレフィン系樹脂（Ａ）と環状オレフィン系樹脂（Ａ）よりガラス転移点が高い環状オレフィン系樹脂（Ｂ）とを含む環状オレフィン系樹脂組成物と、さらに直鎖状低密度ポリエチレン（Ｃ）を含むポリオレフィン系樹脂組成物であって環状オレフィン系樹脂組成物のメルトテンションが、直鎖状低密度ポリエチレン（Ｃ）のメルトテンションより１．１５倍以上高い、表裏面用ポリオレフィン系樹脂組成物を含む。【選択図】なし【特許請求の範囲】
【請求項１】
表面層／中間層／裏面層の少なくとも３層以上からなる多層シュリンクフィルムであって、
前記表面層及び前記裏面層が、共重合成分としてエチレンを含む環状オレフィン系樹脂（Ａ）と、前記環状オレフィン系樹脂（Ａ）よりガラス転移点が高く、共重合成分としてエチレンを含む環状オレフィン系樹脂（Ｂ）と、を含む環状オレフィン系樹脂組成物と、さらに直鎖状低密度ポリエチレン（Ｃ）とを含むポリオレフィン系樹脂組成物であって、
前記環状オレフィン系樹脂組成物における前記環状オレフィン系樹脂（Ａ）の含有量が４０質量％から９５質量％であり、
前記環状オレフィン系樹脂組成物における前記環状オレフィン系樹脂（Ｂ）の含有量が５質量％から６０質量％であり、
前記環状オレフィン系樹脂組成物のメルトテンションが、前記直鎖状低密度ポリエチレン（Ｃ）のメルトテンションより１．１５倍以上高い、表裏面用環状ポリオレフィン系樹脂組成物を含む多層シュリンクフィルム。
【請求項２】
１９０℃で、巻取速度を１５ｍ／分にして測定した前記表裏面用ポリオレフィン系樹脂組成物のメルトテンションが、３０ｍＮ以上であり、１９０℃、２．１６ｋｇ荷重における前記表裏面用環状オレフィン系樹脂組成物のメルトフローレートが、０．１ｇ／１０分から１．５ｇ／１０分である請求項１に記載の多層シュリンクフィルム。
【請求項３】
１９０℃で、巻取速度を１５ｍ／分にして測定した前記環状オレフィン系樹脂組成物のメルトテンションと、１９０℃で、巻取速度を１５ｍ／分にして測定した前記直鎖状低密度ポリエチレン（Ｃ）のメルトテンションとの差が、＋１０ｍＮから＋４０ｍＮである請求項１又は２に記載の多層シュリンクフィルム。
【請求項４】
前記直鎖状低密度ポリエチレン（Ｃ）が、メタロセン触媒により重合した直鎖状低密度ポリエチレンである請求項１から３のいずれかに記載の多層シュリンクフィルム。
【請求項５】
１９０℃、巻取速度を１５ｍ／分にして測定した前記直鎖状低密度ポリエチレン（Ｃ）のメルトテンションが、２０ｍＮから４０ｍＮである請求項１から４のいずれかに記載の多層シュリンクフィルム。
【請求項６】
前記環状オレフィン系樹脂（Ａ）のガラス転移点が、８０℃以下である請求項１から５のいずれかに記載の多層シュリンクフィルム。
【請求項７】
前記環状オレフィン系樹脂組成物は、単一のガラス転移点を有する請求項１から６のいずれかに記載の多層シュリンクフィルム。
【請求項８】
前記環状オレフィン系樹脂（Ａ）及び／又は前記環状オレフィン系樹脂（Ｂ）は、ノルボルネンとエチレンとからなる共重合体である請求項１から７のいずれかに記載の多層シュリンクフィルム。
【発明の詳細な説明】
【技術分野】
【０００１】
本発明は、環状オレフィン系樹脂を用いたシュリンクフィルムに関する。
【背景技術】
【０００２】
近年、シュリンクフィルムは、内容物の汚損防止、改ざん防止、陳列性の向上のための外装として、あるいは、輸送効率の向上や販売促進のための製品の集積包装向けや、包装物品の内容物の直接衝撃を避けるための包装、タイト包装、さらにガラス瓶又はプラスチックボトルの保護と商品の表示を兼ねたラベル包装等に広く用いられる。
【０００３】
これらのうち、ＰＥＴボトル用ラベルは、ボトルの保護、意匠性の向上、商品に関する各種表示等を目的に利用され、その利用が拡大している。この用途においては、ＰＥＴボトルの多くは耐熱性が低いため、低温で収縮することが必要であり、また、各種のボトル形状に対応し、胴だけでなく首の部分まで密着した美しい仕上がりを得るために高い収縮率が好まれ、商品の外観を向上させるために透明、光沢に優れることが要求される。
【０００４】
現在最も広く用いられているのは、好適な熱収縮特性を持ち外観に優れるポリスチレンやポリエチレンテレフタレート製のラベルである。
【０００５】
しかし、近年のリサイクルの促進により、これらのラベルにおける問題が顕在化してきた。即ち、ＰＥＴボトルは分別回収され各種製品へのリサイクルが行われているが、ラベルは印刷等がされているため、ボトルとの分別が必要である。ラベルが混入すると再生時の品質低下を招くため、ラベルをボトルから剥がしてリサイクルすることが必要である。しかし、実際にはラベルをはがさぬまま回収されるケースは多数あり、現在はこれらを回収者がいちいちはがす必要がある。これは、ポリスチレンやポリエチレンテレフタレートはＰＥＴボトルとの比重差が小さいため浮遊分離が困難であることに起因する。比重分離
は工業的に極めて容易であり、特にＰＥＴボトルは比重が１．３程度以上あるのに対し、１．０以下の比重であれば水による比重分離が可能である。したがって、多層シュリンクフィルムに用いる材料の比重が１．０以下であれば、たとえ混入しても極めて効率的に分別が可能であることから、回収時の負担を大幅に低減させることが可能である。
【０００６】
上記のような課題を解決する手段として、環状オレフィン系樹脂を含むシュリンクフィルムが開示されている（特許文献１、特許文献２参照）。
【０００７】
しかし、上記特許文献１、２に記載のシュリンクフィルムでは、ラベル用熱収縮性フィルムに求められる種々の特性、特に重要視される特性である熱収縮率、ミシン目適性（縦方向の引裂伝播強度）、指紋付着部の熱収縮時での白化の防止、ヘイズ、光沢、腰、耐衝撃強度、収縮応力等を全て満足させるものではない。
【０００８】
そこで、これらの特性を改善した多層シュリンクフィルムが開示されている（特許文献３参照）。
【先行技術文献】
【特許文献】
【０００９】
【特許文献１】特開２００１−１６２７２５号公報
【特許文献２】特開２００２−２３４１１５号公報
【特許文献３】国際公開ＷＯ  ２００４／１１０７５０号パンフレット
【発明の概要】
【発明が解決しようとする課題】
【００１０】
ところで、多層シュリンクフィルムは多層シートを延伸することにより得られる。特許文献３に記載の多層シュリンクフィルムは、上記の通り、多くの特性を改善したものであるが、使用する環状オレフィン系樹脂の種類によっては、多層シートの延伸時に白化してしまうという問題が生じる。
【００１１】
また、環状オレフィン系樹脂を用いた多層シュリンクフィルムの場合には、延伸前の多層シート成形時に「ドローレゾナンス」と呼ばれるフィルムの引取り方向に発生する規則的な厚み変動が生じることがある。
【００１２】
そこで、所望の環状オレフィン系樹脂を用いた際に上記のような白化、厚みの不安定の問題が生じた場合の改善策が求められている。即ち、環状オレフィン系樹脂の材料を問わず、環状オレフィン系樹脂を多層シュリンクフィルムに適用するための技術が求められている。
【００１３】
本発明は上記のような課題を解決するためになされたものであり、その目的は、環状オレフィン系樹脂を用いた多層シュリンクフィルムにおいて、多層シートの延伸時に白化、多層シートの成形時に厚みの不安定が生じることを防止する多層シュリンクフィルムを提供することにある。
【課題を解決するための手段】
【００１４】
本発明者らは、上記課題を解決するために鋭意研究を重ねた。その結果、白化の原因が、環状オレフィン系樹脂のメルトテンションとポリエチレンのメルトテンションとの差により生じるヘイズであること、及び環状オレフィン系樹脂組成物のメルトテンションを、特定の環状オレフィン系樹脂のブレンドにより高めることで、多層シートの厚みが安定することを見出し、本発明を完成するに至った。より具体的には本発明は以下のものを提供する。
【００１５】
（１）  表面層／中間層／裏面層の少なくとも３層以上からなる多層シュリンクフィルムであって、前記表面層及び前記裏面層が、共重合成分としてエチレンを含む環状オレフィン系樹脂（Ａ）と、前記環状オレフィン系樹脂（Ａ）よりガラス転移点が高く、共重合成分としてエチレンを含む環状オレフィン系樹脂（Ｂ）と、を含む環状オレフィン系樹脂組成物と、さらに直鎖状低密度ポリエチレン（Ｃ）とを含むポリオレフィン系樹脂組成物であって前記環状オレフィン系樹脂組成物における前記環状オレフィン系樹脂（Ａ）の含有量が４０質量％から９５質量％であり、前記環状オレフィン系樹脂組成物における前記環状オレフィン系樹脂（Ｂ）の含有量が５質量％から６０質量％であり、前記環状オレフィン系樹脂組成物のメルトテンションが、前記直鎖状低密度ポリエチレン（Ｃ）のメルトテンションより１．１５倍以上高い、表裏面用ポリオレフィン系樹脂組成物を含む多層シュリンクフィルム。
【００１６】
（２）  １９０℃で、巻取速度を１５ｍ／分にして測定した前記表裏面用ポリオレフィン系樹脂組成物のメルトテンションが、３０ｍＮ以上であり、１９０℃、２．１６ｋｇ荷重における前記表裏面用環状オレフィン系樹脂組成物のメルトフローレートが、０．１ｇ／１０分から１．５ｇ／１０分である（１）に記載の多層シュリンクフィルム。
【００１７】
（３）  １９０℃で、巻取速度を１５ｍ／分にして測定した前記環状オレフィン系樹脂組成物のメルトテンションと、１９０℃で、巻取速度を１５ｍ／分にして測定した前記直鎖状低密度ポリエチレン（Ｃ）のメルトテンションとの差が、＋１０ｍＮから＋４０ｍＮである（１）又は（２）に記載の多層シュリンクフィルム。
【００１８】
（４）  前記直鎖状低密度ポリエチレン（Ｃ）が、メタロセン触媒により重合した直鎖状低密度ポリエチレンである（１）から（３）のいずれかに記載の多層シュリンクフィルム。
【００１９】
（５）  １９０℃、巻取速度を１５ｍ／分にして測定した前記直鎖状低密度ポリエチレン（Ｃ）のメルトテンションが、２０ｍＮから４０ｍＮである（１）から（４）のいずれかに記載の多層シュリンクフィルム。
【００２０】
（６）  前記環状オレフィン系樹脂（Ａ）のガラス転移点が、８０℃以下である（１）から（５）のいずれかに記載の多層シュリンクフィルム。
【００２１】
（７）  前記環状オレフィン系樹脂組成物は、単一のガラス転移点を有する（１）から
（６）のいずれかに記載の多層シュリンクフィルム。
【００２２】
（８）  前記環状オレフィン系樹脂（Ａ）及び／又は前記環状オレフィン系樹脂（Ｂ）は、ノルボルネンとエチレンとからなる共重合体である（１）から（７）のいずれかに記載の多層シュリンクフィルム。
【発明の効果】
【００２３】
本発明によれば、環状オレフィン系樹脂を用いた多層シュリンクフィルムにおいて、メルトテンションの低い環状オレフィン系樹脂に対して、これよりガラス転移点の高い環状オレフィン系樹脂を加えて、環状オレフィン系樹脂組成物とすることで、環状オレフィン系樹脂組成物のメルトテンションは、その環状オレフィン系樹脂の低いメルトテンションと比較して、著しく向上する。このメルトテンションの向上により、多層シート成形時の厚みの不安定を防止することができる。さらに、環状オレフィン系樹脂組成物のメルトテンションの値は、直鎖状低密度ポリエチレンのメルトテンションと比較して、非常に高くなるため、多層シート延伸時の白化も防ぐことができる。
【発明を実施するための形態】
【００２４】
以下、本発明の一実施形態について詳細に説明するが、本発明は、以下の実施形態に何ら限定されるものではなく、本発明の目的の範囲内において、適宜変更を加えて実施することができる。
【００２５】
本発明の多層シュリンクフィルムは、表面層／中間層／裏面層の少なくとも３層以上からなり、表面層及び裏面層が、環状オレフィン系樹脂組成物と、さらに直鎖状低密度ポリエチレン（Ｃ）を含む表裏面用ポリオレフィン系樹脂組成物を含むことを特徴とする。
【００２６】
＜表面層・裏面層＞
表面層・裏面層に含まれる環状オレフィン系樹脂組成物は、環状オレフィン系樹脂（Ａ）と、環状オレフィン系樹脂（Ａ）よりガラス転移点の低い環状オレフィン系樹脂（Ｂ）と、を含む。
【００２７】
［環状オレフィン系樹脂（Ａ）］
本発明に用いられる環状オレフィン系樹脂（Ａ）は、環状オレフィン成分を共重合成分として含むものであり、環状オレフィン成分を主鎖に含むポリオレフィン系樹脂であれば、特に限定されるものではない。例えば、環状オレフィンの付加重合体又はその水素添加物、環状オレフィンとα−オレフィンの付加共重合体又はその水素添加物等を挙げることができる。
【００２８】
また、本発明に用いられる環状オレフィン成分を共重合成分として含む環状オレフィン系樹脂（Ａ）としては、上記重合体に、さらに極性基を有する不飽和化合物をグラフト及び／又は共重合したもの、を含む。
【００２９】
極性基としては、例えば、カルボキシル基、酸無水物基、エポキシ基、アミド基、エステル基、ヒドロキシル基等を挙げることができ、極性基を有する不飽和化合物としては、（メタ）アクリル酸、マレイン酸、無水マレイン酸、無水イタコン酸、グリシジル（メタ）アクリレート、（メタ）アクリル酸アルキル（炭素数１〜１０）エステル、マレイン酸アルキル（炭素数１〜１０）エステル、（メタ）アクリルアミド、（メタ）アクリル酸−２−ヒドロキシエチル等を挙げることができる。
【００３０】
本発明においては、環状オレフィンとα−オレフィンの付加共重合体又はその水素添加物を好ましく用いることができる。
【００３１】
また、本発明に用いられる環状オレフィン成分を共重合成分として含む環状オレフィン系樹脂（Ａ）としては、市販の樹脂を用いることも可能である。市販されている環状オレフィン系樹脂（Ａ）としては、例えば、ＴＯＰＡＳ（登録商標）（Ｔｏｐａｓ  Ａｄｖａｎｃｅｄ  Ｐｏｌｙｍｅｒｓ社製）、アペル（登録商標）（三井化学社製）、ゼオネックス（登録商標）（日本ゼオン社製）、ゼオノア（登録商標）（日本ゼオン社製）、アートン（登録商標）（ＪＳＲ社製）等を挙げることができる。
【００３２】
本発明の組成物に好ましく用いられる環状オレフィンとα−オレフィンの付加共重合体としては、特に限定されるものではない。特に好ましい例としては、〔１〕炭素数２〜２０のα−オレフィン成分と、〔２〕下記一般式（Ｉ）で示される環状オレフィン成分と、を含む共重合体を挙げることができる。
【化１】
2010030287.tif 000002
（式中、Ｒ１〜Ｒ１２は、それぞれ同一でも異なっていてもよく、水素原子、ハロゲン原子、及び、炭化水素基からなる群より選ばれるものであり、Ｒ９とＲ１０、Ｒ１１とＲ１２は、一体化して２価の炭化水素基を形成してもよく、Ｒ９又はＲ１０と、Ｒ１１又はＲ１２とは、互いに環を形成していてもよい。また、ｎは、０又は正の整数を示し、ｎが２以上の場合には、Ｒ５〜Ｒ８は、それぞれの繰り返し単位の中で、それぞれ同一でも異なっていてもよい。）
【００３３】
〔〔１〕炭素数２〜２０のα−オレフィン成分〕
本発明に好ましく用いられる環状オレフィン成分とエチレン等の他の共重合成分との付加重合体の共重合成分となる炭素数２〜２０のα−オレフィンは、特に限定されるもので
はない。例えば、特開２００７−３０２７２２と同様のものを挙げることができる。また、これらのα−オレフィン成分は、１種単独でも２種以上を同時に使用してもよい。これらの中では、エチレンの単独使用が最も好ましい。粘度特性が向上し、多層シート成形時の厚みが安定するからである。
【００３４】
〔〔２〕一般式（Ｉ）で示される環状オレフィン成分〕
本発明に好ましく用いられる環状オレフィン成分とエチレン等の他の共重合成分との付加重合体において、共重合成分となる一般式（Ｉ）で示される環状オレフィン成分について説明する。
【００３５】
一般式（Ｉ）におけるＲ１〜Ｒ１２は、それぞれ同一でも異なっていてもよく、水素原子、ハロゲン原子、及び、炭化水素基からなる群より選ばれるものである。
【００３６】
Ｒ１〜Ｒ８の具体例としては、例えば、水素原子；フッ素、塩素、臭素等のハロゲン原子；メチル基、エチル基、プロピル基、ブチル基等の低級アルキル基等を挙げることができ、これらはそれぞれ異なっていてもよく、部分的に異なっていてもよく、また、全部が同一であってもよい。
【００３７】
また、Ｒ９〜Ｒ１２の具体例としては、例えば、水素原子；フッ素、塩素、臭素等のハロゲン原子；メチル基、エチル基、プロピル基、イソプロピル基、ブチル基、イソブチル基、ヘキシル基、ステアリル基等のアルキル基；シクロヘキシル基等のシクロアルキル基；フェニル基、トリル基、エチルフェニル基、イソプロピルフェニル基、ナフチル基、アントリル基等の置換又は無置換の芳香族炭化水素基；ベンジル基、フェネチル基、その他アルキル基にアリール基が置換したアラルキル基等を挙げることができ、これらはそれぞれ異なっていてもよく、部分的に異なっていてもよく、また、全部が同一であってもよい。
【００３８】
Ｒ９とＲ１０、又はＲ１１とＲ１２とが一体化して２価の炭化水素基を形成する場合の具体例としては、例えば、エチリデン基、プロピリデン基、イソプロピリデン基等のアルキリデン基等を挙げることができる。
【００３９】
Ｒ９又はＲ１０と、Ｒ１１又はＲ１２とが、互いに環を形成する場合には、形成される環は単環でも多環であってもよく、架橋を有する多環であってもよく、二重結合を有する環であってもよく、またこれらの環の組み合わせからなる環であってもよい。また、これらの環はメチル基等の置換基を有していてもよい。
【００４０】
一般式（Ｉ）で示される環状オレフィン成分の具体例としては、特開２００７−３０２７２２と同様のものを挙げることができる。
【００４１】
これらの環状オレフィン成分は、１種単独でも、また２種以上を組み合わせて使用してもよい。これらの中では、ビシクロ［２．２．１］ヘプタ−２−エン（慣用名：ノルボルネン）を単独使用することが好ましい。
【００４２】
環状オレフィン系樹脂（Ａ）のガラス転移点は１２０℃以下であることが好ましく、より好ましくは３０℃から８０℃である。なお、ガラス転移点（Ｔｇ）は、ＤＳＣ法（ＪＩＳ  Ｋ７１２１記載の方法）によって昇温速度１０℃／分の条件で測定した値を採用する。１２０℃以下であれば、環状オレフィンに由来する繰り返し単位の含有量が少なくなるため、環状オレフィン系樹脂組成物の粘度特性が向上し、多層シート成形時に厚みを安定させやすい。なお、本発明では、後述する環状オレフィン系樹脂（Ｂ）を配合することで、環状オレフィンに由来する繰り返し単位の含有量の多い樹脂を用いても、メルトテンションを高めることができ、成形品の厚みを安定させることができる。メルトテンション改善の観点からは、環状オレフィン系樹脂（Ａ）のガラス転移点が１２０℃以上であっても高いメルトテンション向上の効果を得ることができる。このように環状オレフィン系樹脂組成物のメルトテンションを高めることで、後述する直鎖状低密度ポリエチレンのメルトテンションとの差がより大きくなり、多層シートの延伸時に生じる白化を防ぐことができる。
【００４３】
環状オレフィン系樹脂組成物中の環状オレフィン系樹脂（Ａ）の含有量は、４０質量％から９５質量％である。より好ましくは、７５質量％から９５質量％である。ただし、上記範囲は、用いる環状オレフィン系樹脂によって多少変動する。本発明の特徴の一つは、メルトテンションの低い環状オレフィン系樹脂（Ａ）に対して、後述する環状オレフィン系樹脂（Ｂ）を配合することにより、メルトテンションの低い環状オレフィン系樹脂（Ａ）を多く含む環状オレフィン系樹脂組成物のメルトテンションを高めることである。したがって、メルトテンションが高まり、多層シート成形時のドローレゾナンスが改善され、そして、上記メルトテンションの向上により、環状オレフィン系樹脂組成物のメルトテンションが、直鎖状低密度ポリエチレンよりも大きな値になることで、多層シート延伸時に生じる白化を抑えることができれば、環状オレフィン系樹脂（Ａ）の含有量は多いほど好ましい。
【００４４】
本発明は、多層シート成形時の厚み不安定、多層シート延伸時の白化が生じやすい環状オレフィン系樹脂を含む多層シュリンクフィルムに好ましく適用することができる。環状オレフィン系樹脂（Ａ）が、上記の問題が生じやすい４０ｍＮ以下のメルトテンションを持つ場合であっても、後述する環状オレフィン系樹脂（Ｂ）をブレンドすることにより、環状オレフィン系樹脂組成物のメルトテンションが高まり、直鎖状低密度ポリエチレン（Ｃ）のメルトテンションとの差が大きくなることで、シート延伸時の白化を防ぐことができる。より具体的には、環状オレフィン系樹脂（Ａ）のメルトテンションが５ｍＮから３５ｍＮのように低い場合であっても、本発明では使用可能である。
【００４５】
〔１〕炭素数２〜２０のα−オレフィン成分と〔２〕一般式（Ｉ）で表される環状オレフィン成分との重合方法及び得られた重合体の水素添加方法は、特に限定されるものではなく、公知の方法に従って行うことができる。ランダム共重合であっても、ブロック共重合であってもよいが、ランダム共重合であることが好ましい。
【００４６】
また、用いられる重合触媒についても特に限定されるものではなく、チーグラー・ナッタ系、メタセシス系、メタロセン系触媒等の従来周知の触媒を用いて周知の方法により得ることができる。本発明に好ましく用いられる環状オレフィンとα−オレフィンの付加共重合体又はその水素添加物は、メタロセン系触媒を用いて製造されることが好ましい。
【００４７】
メタセシス触媒としては、シクロオレフィンの開環重合用触媒として公知のモリブデン又はタングステン系メタセシス触媒（例えば、特開昭５８−１２７７２８号公報、同５８−１２９０１３号公報等に記載）が挙げられる。また、メタセシス触媒で得られる重合体は無機担体担持遷移金属触媒等を用い、主鎖の二重結合を９０％以上、側鎖の芳香環中の炭素−炭素二重結合の９８％以上を水素添加することが好ましい。
【００４８】
〔その他共重合成分〕
環状オレフィン系樹脂（Ａ）は、上記の〔１〕炭素数２〜２０のα−オレフィン成分と、〔２〕一般式（Ｉ）で示される環状オレフィン成分以外に、本発明の目的を損なわない範囲で、必要に応じて他の共重合可能な不飽和単量体成分を含有していてもよい。
【００４９】
任意に共重合されていてもよい不飽和単量体としては、特に限定されるものではないが、例えば、炭素−炭素二重結合を１分子内に２個以上含む炭化水素系単量体等を挙げることができる。炭素−炭素二重結合を１分子内に２個以上含む炭化水素系単量体の具体例としては、特開２００７−３０２７２２と同様のものを挙げることができる。
【００５０】
［環状オレフィン系樹脂（Ｂ）］
環状オレフィン系樹脂（Ｂ）は、環状オレフィン系樹脂（Ａ）よりガラス転移点が高いものであれば特に限定されない。環状オレフィン系樹脂（Ｂ）は、（Ａ）成分と同様に環状オレフィン系モノマーを共重合成分として含むものであり、環状オレフィン系モノマーを主鎖に含むポリオレフィン系樹脂である。例えば、環状オレフィンの付加重合体又はその水素添加物、環状オレフィンと非環式オレフィンの付加共重合体又はその水素添加物等を挙げることができる。環状オレフィン成分、α−オレフィン成分等については全て環状オレフィン系樹脂（Ａ）で説明したものと同じものを使用することができる。
【００５１】
環状オレフィン系樹脂（Ａ）と環状オレフィン系樹脂（Ｂ）とのガラス転移点の差は特に限定されないが、１０℃から１２０℃であることが好ましく、より好ましくは３０℃から８０℃である。上記範囲内にあれば、後述する通り、環状オレフィン系樹脂組成物が単一ガラス転移点を持ち、本発明の効果がより高まるからである。
【００５２】
環状オレフィン系樹脂組成物中の環状オレフィン系樹脂（Ｂ）の含有量は、５質量％から６０質量％である。より好ましくは、５質量％から２５質量％である。環状オレフィン系樹脂（Ｂ）を添加することで、環状オレフィン系樹脂組成物のメルトテンションが向上し、多層シート成形時の厚薄ムラを抑えることができる。そして、環状オレフィン系樹脂組成物のメルトテンションと直鎖状低密度ポリエチレンのメルトテンションとの差がより大きくなるので、多層シート延伸時に生じる白化を抑えやすくなる。その結果、高品質な多層シュリンクフィルムを得ることができる。上記環状オレフィン系樹脂（Ｂ）は、環状オレフィン系樹脂組成物のメルトテンションを高めるためのものであり、所望の効果が得られれば、より少ない配合量であることが好ましい。
【００５３】
［環状オレフィン系樹脂組成物の物性］
後述する方法で測定した環状オレフィン系樹脂組成物のメルトテンションは、３０ｍＮ以上であることが好ましく、より好ましくは３５ｍＮから８０ｍＮである。メルトテンションが３０ｍＮ以上であれば、多層シートの厚み安定、繊維の太さ安定等の効果が高く、極めて高い品質の多層シュリンクフィルムを得ることができる。また、メルトテンションが３０ｍＮ以上であれば、後述する直鎖状低密度ポリエチレン（Ｃ）のメルトテンションと比較しても、高い値となるため多層シートの延伸時に生じる多層シュリンクフィルムの白化を抑えることができる。
【００５４】
ＪＩＳ  Ｋ７２１０に準拠する方法で測定した１９０℃、２．１６ｋｇ荷重における環状オレフィン系樹脂組成物のメルトフローレートは、０．１ｇ／１０分から１．５ｇ／１０分であることが好ましい。より好ましくは０．５ｇ／１０分から１．３ｇ／１０分である。０．１ｇ／１０分以上であれば、流動性が高く成形しやすいので好ましく、１．５ｇ／１０分を超えると押出成形が困難になり好ましくない。
【００５５】
環状オレフィン系樹脂組成物のガラス転移点は、５０℃から１３０℃であることが好ましい。５０℃未満では、多層シュリンクフィルム表面の耐熱性が低下し、熱がかかると表面が粘着するようになり、収縮ラベルとして使用する場合、装着ライン上で容器同士がブロッキングする現象が発生しやすい傾向にあり、又、自然収縮率が大きくなりすぎる傾向にある。一方、１３０℃を超えると横方向の熱収縮率が小さくなりすぎる傾向にある。より好ましくは６５℃から１００℃である。環状オレフィン系樹脂組成物は、複数のガラス転移点を有するものであってもよいが、単一のガラス転移点を持つものが好ましい。環状オレフィン系樹脂（Ａ）と環状オレフィン系樹脂（Ｂ）との相溶性が高まることで、効果的にドローレゾナンスを抑えることができ、その結果、成形体の厚みや太さが安定する効果が高まり、高品質な成形体を得ることができる。
【００５６】
ここで、単一のガラス転移点とは、ＤＳＣ法（ＪＩＳ  Ｋ７１２１記載の方法）によって昇温速度１０℃／分の条件で測定した場合にガラス転移点に相当するピークが一つしかないことをいう。
【００５７】
［直鎖状低密度ポリエチレン（Ｃ）］
直鎖状低密度ポリエチレン（Ｃ）は、メルトテンションが上記環状オレフィン系樹脂組成物より低いものであれば特に限定されず従来公知のものを使用することができる。例えばメタロセン触媒を用いて重合された直鎖状低密度ポリエチレン、チーグラー・ナッタ触媒を用いて合成された直鎖状低密度ポリエチレン等が挙げられる。本発明においては、メタロセン触媒を用いて重合された直鎖状低密度ポリエチレンが好ましい。環状オレフィン系樹脂との相溶性が高いからである。
【００５８】
後述する方法で測定した直鎖状低密度ポリエチレン（Ｃ）のメルトテンションと上記環状オレフィン系樹脂組成物のメルトテンションとの比（環状オレフィン系樹脂組成物のメルトテンション／（Ｃ）のメルトテンション）は、１．１５以上である。環状オレフィン系樹脂のメルトテンションと（Ｃ）のメルトテンションとの差は特に限定されないが、＋１０ｍＮから＋４０ｍＮであることが好ましい。上記範囲内であれば、多層シート延伸時に環状オレフィン系樹脂組成物と直鎖状低密度ポリエチレンとが同じように伸びるため、へイズの発生を抑えることができ、成形体の透明性低下を抑える効果が高まるからである。より好ましくは、１．３倍から４．０倍、＋１０ｍＮから＋３０ｍＮである。
【００５９】
直鎖状低密度ポリエチレン（Ｃ）のメルトテンションは、４０ｍＮ以下であることが好ましい。直鎖状低密度ポリエチレンのメルトテンションが上記範囲にあれば、メルトテンションを高めた環状オレフィン系樹脂組成物と組み合わせることでメルトテンションの差が表れやすく、上述の通り厚みが安定する等成形性が向上したり、多層シート延伸時の多層シュリンクフィルムの白化を抑えたりできるからである。より好ましくは、３０ｍＮ以下である。ただし、メルトテンションが低すぎると厚み安定性や光沢が悪化してしまう可能性がある。このため、直鎖状低密度ポリエチレン（Ｃ）のメルトテンションは、１０ｍＮ以上であることが好ましい。
【００６０】
直鎖状低密度ポリエチレンのメルトフローレートは、０．５ｇ／１０分から１０ｇ／１０分であることが好ましい。０．５ｇ／１０分未満の場合には、環状オレフィン系樹脂組成物との混練分散が悪くなり、均質なブレンドポリマーが得られず、表面状態の悪い多層シュリンクフィルムになる傾向があるため好ましくない。また、１０ｇ／１０分を超える場合には溶融粘性が低くなりすぎ、溶融粘性が低くなり過ぎ、Ｔダイから吐出される溶融ポリマー皮膜の定常的流延が不能となり、一定厚み・一定幅皮膜の巻き取りが不能となり、又フィルム強度、その他フィルム物性が低下し規定値を達成できなくなる傾向にあるため好ましくない。
【００６１】
環状オレフィン系樹脂（Ａ）と環状オレフィン系樹脂（Ｂ）と直鎖状低密度ポリエチレン（Ｃ）の混合方法としては、特に限定されず、あらかじめ押出機等を用いてプレコンパウンドしても、原料をドライブレンドして直接延伸フィルム製造又はシート製造のための押出機等に投入してもよい。また、環状オレフィン系樹脂（Ａ）と環状オレフィン系樹脂（Ｂ）とをプレコンパウンドし環状オレフィン系樹脂組成物を作製し、これと直鎖状低密度ポリエチレン（Ｃ）をドライブレンドしてもよい。
【００６２】
また、環状オレフィン系樹脂（Ａ）と環状オレフィン系樹脂（Ｂ）を混合する場合、シクロヘキサンやデカリンを溶媒として溶液混合した後に溶媒を留去することも可能である。さらに環状オレフィン系樹脂（Ａ）の溶液重合の際に、あらかじめ製造しておいた環状オレフィン系樹脂（Ｂ）を製造設備に投入しておく方法も可能である。
【００６３】
本発明の延伸前のシートは、実施例に記載の方法で測定するネックインが、６０ｍｍ以下であることが好ましい。ネックインとは、例えばＴダイ成形においてキャストフィルムを成形する場合にキャストフィルムの端部が中央方向へと縮んでしまう現象をいう。このネックインが発生すると、シート幅が小さくなるとともにシートの端部の厚みがシート中央部に比べ厚くなってしまうため、製品の歩留まりが悪化する。本発明では、６０ｍｍ以下のネックインを実現することもできるため、製品の歩留まりを向上することができる。
【００６４】
環状オレフィン系樹脂組成物と直鎖状低密度ポリエチレンの混合比率は、環状オレフィン系樹脂組成物５５質量％から９５質量％、直鎖状低密度ポリエチレン４５質量％から５質量％、好ましくは環状オレフィン系樹脂組成物６０質量％から９０質量％、直鎖状低密度ポリエチレン４０質量％から１０質量％、より好ましくは環状オレフィン系樹脂組成物６５質量％から９０質量％、直鎖状低密度ポリエチレン３５質量％から１０質量％である。直鎖状低密度ポリエチレンの混合比率が４５質量％を超える場合には、ヘイズ（透明性）が悪くなる傾向にある。一方、直鎖状低密度ポリエチレンの混合比率が５質量％未満の場合には、熱収縮する際の指紋付着部の白化現象を完全に抑制することが難しくなる傾向にあり、又、コロナ放電処理を施す場合には多層シュリンクフィルム表面の滑性の維持が難しくなる傾向にある。
【００６５】
［その他］
表面層と裏面層の樹脂構成、即ち、表面層と裏面層の環状オレフィン系樹脂組成物や直鎖状低密度ポリエチレンの種類（メルトフローレートの差違も含む）は、同じものであっても異なるものであってもよい。また、それらを２種類以上含むものであってもよい。また、樹脂組成比も同じものであっても異なるものであってもよい。より好ましくは表面層と裏面層とは樹脂構成及び樹脂組成比が同じものである。表面層、裏面層を形成する表裏面用ポリオレフィン系樹脂組成物には、本発明の本質を損なわない範囲内で、帯電防止剤、アンチブロッキング剤、滑剤、紫外線防止剤、安定剤、着色剤、低密度ポリエチレン、あるいは他の樹脂等公知のものを合目的的に添加してもよい。
【００６６】
＜中間層＞
本発明の多層シュリンクフィルムにおいては、中間層は特に限定されないが、国際公開ＷＯ  ２００４／１１０７５０号パンフレットに記載の中間フィルム層と同様のものが特に好ましい。
【００６７】
＜その他の層＞
本発明の多層シュリンクフィルムにおいて、「表面層／中間層／裏面層の少なくとも三層以上からなる」とは、表面層と中間層との間にさらに一以上の層が設けられる場合、中間層と裏面層との間にさらに一以上の層が設けられる場合、表面層上にさらに一以上の層が設ける場合、裏面層上にさらに一以上の層を設ける場合等どのように四層目以降が積層されてもよい。その他の層としては、例えば、耐熱性、耐ブロッキング性、滑性を付与するために、表面層又は裏面層上にさらに設けるオーバーコート層等が挙げられる。
【００６８】
＜多層シュリンクフィルムの製造方法＞
本発明のフィルムは公知の方法によって製造することができる。例えば、国際公開ＷＯ  ２００４／１１０７５０号パンフレットに記載の方法と同様の方法で製造することができる。
【００６９】
本発明のフィルム製造のための好ましい押出温度範囲は１７０℃から２８０℃であり、より好ましくは、１８０℃から２４０℃である。
【００７０】
＜多層シュリンクフィルム＞
表裏層及び中間層の厚さの構成比は、好ましくは表面層／中間層／裏面層＝１／２〜１０／１、より好ましくは表面層／中間層／裏面層＝１／３〜７／１、さらに好ましくは、表面層／中間層／裏面層＝１／３〜５／１である。トータルのフィルム厚さは通常３０〜７０μｍが好ましい。印刷インキとの密着性を向上させるため、フィルムの片面にコロナ放電処理を施すのが望ましい。又、印刷面の反対面にオーバーコートをする場合には、多層シュリンクフィルムの両面にコロナ放電処理を施すのが望ましい。コロナ放電処理強度としては、濡れ張力が３８〜４８ｍＮ／ｍを維持できるような強度が好ましい。濡れ張力が３８ｍＮ／ｍ未満では、印刷インキやオーバーコート剤との密着性が劣る傾向にある。一方、濡れ張力が４８ｍＮ／ｍを超えると、フィルムの滑性が悪くなる傾向にある。
【００７１】
本発明の多層シュリンクフィルムは、本発明の製造の際の延伸時に、環状オレフィン系樹脂組成物と直鎖状低密度ポリエチレン（Ｃ）とが、同じように伸びるためへイズが生じにくい。その結果、透明性の高い多層シュリンクフィルムを得ることができる。「透明」とは、後述する方法により測定したヘイズ（％）が、２０％以下のことをいう。本発明の多層シュリンクフィルムは、延伸後のヘイズ２０％以下を実現することができ高い透明性を維持することができる。
【００７２】
本発明の多層シュリンクフィルムは、光沢にも優れる。「光沢が優れる」とは、後述する方法で測定した光沢（％）が１１０％以上であることをいう。本発明では１２０％から１４０％の表面光沢を実現することができる。
【００７３】
本発明の製造過程で得られる多層シートは、実施例に記載の方法で測定するネックインが、６０ｍｍ以下であることが好ましい。ネックインとは、例えばＴダイ成形においてキャストフィルムを成形する場合にフィルムの端部が中央方向へと縮んでしまう現象をいう。このネックインが発生すると、多層シート幅が小さくなるとともに多層シートの端部の厚みが多層シート中央部に比べ厚くなってしまうため、製品の歩留まりが悪化する。本発明では、６０ｍｍ以下のネックインも実現することができ、製品の歩留まりを向上することができる。即ち、その後の延伸により高品質な多層シュリンクフィルムを高い生産性で得ることができる。
【００７４】
本発明の製造過程で得られる多層シートは、実施例に記載の方法でのフィルムの膜厚変動（最大値−最小値）は、１０μｍ以下であることが好ましい。本発明は上述の環状オレフィン系樹脂組成物を用いることで、上記のような膜厚の安定した多層シュリンクフィルムを得ることができる。
【実施例】
【００７５】
＜材料＞
［表面層・裏面層］
環状オレフィン系樹脂（Ａ）として、
「９５０６Ｆ−０４」（Ｔｏｐａｓ  Ａｄｖａｎｃｅｄ  Ｐｏｌｙｍｅｒｓ社製）
「８００７Ｆ−０４」（Ｔｏｐａｓ  Ａｄｖａｎｃｅｄ  Ｐｏｌｙｍｅｒｓ社製）
環状オレフィン系樹脂（Ｂ）として、
「６０１３Ｆ−０４」（Ｔｏｐａｓ  Ａｄｖａｎｃｅｄ  Ｐｏｌｙｍｅｒｓ社製）
「８００７Ｆ−０４」（Ｔｏｐａｓ  Ａｄｖａｎｃｅｄ  Ｐｏｌｙｍｅｒｓ社製）
直鎖状低密度ポリエチレン（Ｃ）として、
「ＳＰ２３２０」（プライムポリマー社製）
「ＳＰ１５２０」（プライムポリマー社製）
［中間層］
ポリプロピレン（日本ポリプロ社製／バテック  ＥＧ６Ｄ）
ＬＬＤＰＥ（プライムポリマー社製  エボリューＳＰ２０４０）
ポリオレフィンエラストマー（ＪＳＲ社製  ダイナロン  １３２０Ｐ）
【００７６】
＜表裏面用ポリオレフィン系樹脂組成物の製造＞
表１に示す割合で、二軸押出機（日本製鋼所社製  ＴＥＸ３０）を用いて、シリンダ温度２５０℃にて溶融混練し、実施例及び比較例の環状オレフィン系樹脂組成物ペレットを得て、シートを作製し各種評価を行った。
【００７７】
また、別途、（Ａ）と（Ｂ）からなる環状オレフィン系樹脂組成物を表１に示す（Ａ）と（Ｂ）の比率で上記押出条件にてペレットを得て、下記する環状オレフィン系樹脂組成物のＴｇ、ＭＦＲ、溶融張力の評価を行った。
【００７８】
＜ガラス転移点の測定＞
環状オレフィン系樹脂（Ａ）、環状オレフィン系樹脂（Ｂ）、（Ａ）と（Ｂ）からなる環状オレフィン系樹脂組成物のガラス転移点を、示差走査熱量分析装置（ＴＡインズハレメント社製  ＤＳＣ−Ｑ１０００）にて昇温度速度１０℃／分の条件で測定した。測定結果を表１に示した。
【００７９】
＜メルトフローレート（ＭＦＲ）の測定＞
環状オレフィン系樹脂（Ａ）、（Ａ）と（Ｂ）からなる環状オレフィン系樹脂組成物、直鎖状低密度ポリエチレン（Ｃ）のＭＦＲをＪＩＳ  Ｋ７２１０に従い、１９０℃又は２６０℃の温度で２．１６Ｋｇｆの荷重をかけて測定した。測定結果を表１に示した。
【００８０】
＜メルトテンション（溶融張力）の測定＞
環状オレフィン系樹脂（Ａ）、（Ａ）と（Ｂ）からなる環状オレフィン系樹脂組成物、直鎖状低密度ポリエチレン（Ｃ）の溶融張力を、東洋精機製キャピログラフ１Ｂ（ピストン径１０ｍｍ）により、内径１ｍｍ長さ２０ｍｍのオリフィスを用いて、１９０℃、１０ｍｍ／分の押出速度の条件でオリフィスから排出した溶融ポリマーを、引き取り速度１５ｍ／分で繊維状に引き取った際の繊維にかかる張力（ｍＮ）を測定した。
【００８１】
＜多層シュリンクフィルムの製造＞
ポリプロピレン（日本ポリプロ社製ノバテック  ＥＧ６Ｄ）８０％、ＬＬＤＰＥ（プライムポリマー社製  エボリューＳＰ２０４０）１０％、ポリオレフィンエラストマー（ＪＳＲ社製  ダイナロン  １３２０Ｐ）１０％をドライブレンドして、２種３層シート成形設備の中間層押出機（３２ｍｍφ単軸）に投入し、シリンダ温度２３０℃で押出した。表面層・裏面層は、表１記載の各処方の表裏面用ポリオレフィン系樹脂組成物を、同多層シュリンクフィルム成形設備の外層押出設備（４０ｍｍφ単軸）に投入して、シリンダ温度２３０℃でマルチマニホールド型３層Ｔダイ（ダイ温度２３０℃）から溶融シートを押出し、エアギャップ１００ｍｍ、引き取り速度８．５ｍ／分で、表面層・裏面層の厚みが各４５μｍ、中間層厚みが２１０μｍになるよう各押出機のスクリュー回転数を調整して多層シートを２５℃のチルドロール上に引き取り、冷却固化させた。その後、予熱ロール温度８０℃、第１ニップロール温度８５℃、第２ニップロール温度９０℃、延伸時間０．２５秒でＭＤ方向に１．２倍のロール延伸を行い、次いで１１８℃で９秒間予熱した後、第１延伸ゾーン（延伸ゾーン入り口側）９０℃、第２延伸ゾーン（延伸ゾーン出口側）７７℃、各々フィルムの滞留時間５秒（従って延伸時間は１０秒）で、ＴＤ方向に５．０倍のテンター延伸をし、同テンター内で、温度７５℃で時間６秒かけてＴＤ方向に７％弛緩させながら熱固定し、約２５℃の冷風でフィルムを冷却し、巻き取った。この多層シュリンクフィルムの厚さは、表面層・裏面層が共に８μｍ、中間層が３４μｍ、トータル５０μｍであった。
【００８２】
＜多層シュリンクフィルムの評価＞
［透明性の評価］
上記製造法により得られた多層シュリンクフィルムの透明性を確認するために、東洋精機製ヘイズガード測定機によって、ＪＩＳ  Ｐ  ８１１６に準拠した方法でヘイズ測定を行った（１０点平均値）。測定結果を表１に示した。
【００８３】
［光沢の評価］
光沢は、表面光沢度の測定を行うことにより評価した。ＤＲ．ＬＡＮＧＥ社製「Ｒｅｆｌｅｃｔｍｅｔｅｒ  ＬＭＧ０６４」を使用し、ＪＩＳ  Ｋ  ７１０５に準拠した方法で測定した（１０点平均値）。
【００８４】
［熱収縮率の評価］
多層シュリンクフィルムからＭＤ方向（フィルムの流れ方向）×ＴＤ方向（フィルムの幅方向）＝１０ｍｍ×１００ｍｍのサンプルを切り取る。そしてこのサンプルの１枚を７０℃の温水に１０秒間浸漬させ、すぐに取り出して冷水（約２５℃）にて冷却した後、ＴＤ方向の長さＬ（ｍｍ）を測定する。そして１００−Ｌを算出する。同様のことを残りの９枚のサンプルで繰り返し、計１０枚の平均値（１０点平均値）を７０℃のＴＤ方向の熱収縮率とした。同様の評価を８０℃、９０℃、１００℃の温度条件でも行った、評価結果を表１に示した。
【００８５】
［ネックインの評価］
引き取り速度を４ｍ／分に変更した以外は、上記多層シュリンクフィルムの製造の際の多層シート成形と同様の方法で、多層シートを得た。ここで、Ｔダイの幅をＬ０、成形された多層シートの幅（平均値）をＬとしたときのネックインを評価した。評価結果を表１に示した。
【００８６】
［膜厚変動の評価］
引き取り速度８ｍ／分で成形を行った以外は、上記多層シュリンクフィルム製造の際の多層シート成形と同様の方法で、多層シートを得た。多層シート成形方向の膜厚変動は、中心線から５ｃｍずらしたライン上で２０箇所の厚さを測定し、最大値と最小値及びその差で表した。結果を表１に示した。
【００８７】
［表面粗さの評価］
得られた多層シュリンクフィルムの表面粗さの評価は、表面粗さ測定器（ミツトヨ社製「ＪＶ−Ｃ６２４−３Ｄ」）を用いて、Ｒａを測定することにより行った。評価結果を表１に示した。
【００８８】
【表１】
2010030287.tif 000003
【００８９】
表１から明らかなように、本発明の多層シュリンクフィルムは、比較例１と比べると、ヘイズが少なく透明性が高いことが確認された。そして、本発明の多層シュリンクフィルムは、熱収縮率が従来品である比較例と同等であるため、シュリンクフィルムの用途にも好ましいことが確認された。
【００９０】
メルトテンションの低い環状オレフィン系樹脂（Ａ）を単体で用いた比較例２は、延伸後のヘイズが多く、透明性が低いことが確認された。これに対して、本発明の実施例１では、メルトテンションの低い環状オレフィン系樹脂（Ａ）に少量の環状オレフィン系樹脂（Ｂ）を添加することで、環状オレフィン系樹脂組成物としてのメルトテンションが大きく向上し、延伸後のヘイズも少なく、透明性の高いシュリンクフィルムになることが確認された。
【００９１】
比較例３では、比較例２で用いた環状オレフィン系樹脂（Ａ）よりもメルトテンションの高い環状オレフィン系樹脂を用いている。このため、比較例３は、透明性等の面で比較例２よりは有利である。しかし、実施例１から３と比較すると、比較例３は、表面が粗く、膜厚変動、ネックインが大きくなることが確認された。そして、比較例３は、熱収縮し難くいためシュリンクフィルムとして好ましく用いることはできないことが確認された。